FR 3018710 A1 20150925 FR 1452292 A 20140319 Arrière-plan de l'invention La présente invention concerne le domaine de la fonderie, et plus particulièrement un arbre de coulée pour fonderie à modèle perdu, ainsi 5 que des procédés de fabrication de moules carapaces et de fonderie utilisant un tel modèle. Dans la description qui suit, les termes « haut », « bas », « horizontal » et « vertical » sont définis par l'orientation normale d'un tel moule lors de la coulée de métal dans son intérieur. 10 Des procédés de fonderie dits à cire perdue ou à modèle perdu sont connus depuis l'antiquité. Ils sont particulièrement adaptés pour la production de pièces métalliques avec des formes complexes. Ainsi, la fonderie à modèle perdu est notamment utilisée pour la production de pales de turbomachines. 15 Dans la fonderie à modèle perdu, la première étape est normalement la réalisation d'un modèle en matériau à température de fusion comparativement peu élevée, comme par exemple une cire ou résine. Ce modèle est ensuite intégré dans un arbre de coulée qui sera enrobé de matériau réfractaire pour former un moule. Parmi les différents types de 20 moules pouvant être utilisés dans la fonderie à modèle perdu, on connaît notamment les moules dits moules carapace, formés par trempage du modèle ou de la grappe de modèles dans une barbotine, suivi d'un saupoudrage du modèle ou de la grappe enduits de barbotine avec du sable réfractaire pour former une carapace autour du modèle ou de la 25 grappe, et de la cuisson de cette carapace pour la fritter de manière à consolider l'ensemble. Plusieurs trempages et saupoudrages successifs peuvent être envisagés afin d'obtenir une carapace d'une épaisseur suffisante avant sa cuisson. On entend par « sable réfractaire », dans le présent contexte, tout matériau granulaire avec une granulométrie 30 suffisamment fine pour satisfaire aux tolérances de production souhaitées, capable de résister, à l'état solide, aux températures du métal en fusion, et pouvant être consolidé d'un seul tenant lors de la cuisson de la carapace. Après évacuation ou élimination du matériau du modèle de l'intérieur 35 du moule, ce qui donne son nom à ces procédés dits à modèle perdu, un métal en fusion est coulé dans ce moule, afin de remplir la cavité de moulage formée par le modèle dans le moule après son évacuation ou élimination. Une fois que le métal se refroidit et solidifie, le moule peut être ouvert ou détruit afin de récupérer une pièce métallique conforme à la forme du modèle. On entend par « métal », dans le présent contexte, tant des métaux purs que, surtout, des alliages métalliques. L'arbre de coulée comprend normalement, à part au moins un modèle, un support de pièce comprenant un distributeur destiné à conformer au moins un canal de coulée dans le moule, qui servira à assurer l'arrivée du métal fondu dans la cavité de moulage lors de la coulée. Afin de pouvoir produire plusieurs pièces simultanément, il est possible d'intégrer plusieurs modèles en grappe dans un seul arbre de coulée. Afin d'augmenter les cadences de production, il est possible de fabriquer tant les modèles que des différents éléments du support de pièce par moulage-injection. Toutefois, avec la complexité croissante des modèles individuels et des grappes de modèles dans les arbres de coulée, l'assemblage des arbres de coulée à partir de plusieurs éléments séparés devient simultanément plus nécessaire et plus complexe à réaliser. Typiquement, les différents éléments d'un arbre de coulée sont manuellement assemblés et collés, ce qui, avec une complexité accrue de l'arbre et des tolérances de positionnement et alignement de plus en plus étroites, notamment pour la fonderie monocristalline, ne cesse d'augmenter le coût et temps d'assemblage. Objet et résumé de l'invention La présente invention vise à remédier à ces inconvénients. En particulier, cette divulgation vise à proposer un arbre de coulée pour fonderie à modèle perdu, incluant au moins un support de pièce, au moins un modèle, à assemblage simplifié et plus facilement automatisable. Ce but est atteint grâce au fait que l'arbre de coulée comprend aussi au moins une première connexion mâle-femelle reliant ledit modèle au support de pièce, et comprenant un orifice, un pion au moins partiellement inséré à l'intérieur de l'orifice, et une pellicule de matériau fusible intercalée entre une surface externe du pion et une surface interne 3 0 1 8 7 1 0 3 de l'orifice. Le pion peut notamment être solidaire du modèle et l'orifice être formé dans le support de pièce, ou inversement. Grâce à la connexion mâle-femelle, l'assemblage de l'arbre de coulée peut être simplifié et automatisé, tout en assurant un positionnement 5 précis des différents éléments. En même temps, la pellicule de matériau fusible intercalée entre la surface externe du pion et la surface interne de l'orifice permet de solidariser l'un à l'autre, de manière à maintenir cette première connexion mâle-femelle. Afin d'assurer la précision du positionnement relatif du pion et 10 l'orifice de cette première connexion mâle-femelle dans au moins une direction sensiblement orthogonale à un axe d'insertion du pion dans l'orifice, cette première connexion mâle-femelle peut présenter au moins deux points de contact direct de la surface externe du pion avec la surface interne de l'orifice, mutuellement décalés dans au moins cette direction 15 sensiblement orthogonale à l'axe d'insertion du pion dans l'orifice. Dans le présent contexte, on entend par « sensiblement orthogonale » une orientation proche d'un angle droit, dans les limites des tolérances de fabrication et mesure. Cette orientation peut donc correspondre, par exemple, à un angle de 90°±5°. Au moins un desdits points de contact 20 peut être formé par une protubérance, radiale par rapport audit axe d'insertion, sur la surface externe du pion et/ou la surface interne de l'orifice, ce qui permet de maintenir ailleurs un écart radial entre la surface externe du pion et la surface interne de l'orifice, écart radial contenant ladite pellicule de matériau fusible. 25 Afin de mieux assurer le positionnement et l'orientation précis du modèle par rapport au support de pièce sur plusieurs axes, l'arbre de coulée peut comprendre en outre une deuxième connexion mâle-femelle reliant ledit modèle au support de pièce, et comprenant aussi un orifice, un pion au moins partiellement inséré à l'intérieur de l'orifice, et une 30 pellicule de matériau fusible intercalée entre une surface externe du pion et une surface interne de l'orifice, lesdites première et deuxième connexions mâle-femelle présentant des axes d'insertion des pions dans les orifices respectifs qui sont sensiblement parallèles et décalés l'un par rapport à l'autre dans une direction orthogonale auxdits axes d'insertion. 35 Dans le présent contexte, on entend par « sensiblement parallèle » une orientation parallèle ou presque, dans les limites des tolérances de fabrication et mesure. Cette orientation peut donc correspondre, par exemple, à un angle de 00±50. En particulier, ladite première connexion mâle-femelle peut présenter au moins deux points de contact direct de la surface externe du pion avec la surface interne de l'orifice, mutuellement décalés dans au moins une première direction sensiblement orthogonale aux axes d'insertion des pions dans les orifices, et ladite deuxième connexion mâle-femelle présenter au moins un point de contact direct de la surface externe du pion avec la surface externe de l'orifice, ledit point de contact de la deuxième connexion mâle-femelle étant décalé par rapport auxdits points de contact de la première connexion mâle-femelle dans au moins une deuxième direction sensiblement orthogonale à la première direction et aux axes d'insertion des pions dans les orifices. Ainsi, avec au moins trois points de contact non alignés, il est possible d'obtenir un positionnement et orientation précis, dans les trois axes, du modèle par rapport au support de pièce. Pour faciliter encore plus l'assemblage, ladite première connexion mâle-femelle peut présenter au moins trois points de contact direct de la surface externe du pion avec la surface interne de l'orifice, de manière à fixer une position relative du modèle par rapport au support de pièce, et ladite deuxième connexion mâle-femelle présenter deux points de contact direct de la surface externe du pion avec la surface interne de l'orifice, lesdits deux points de contact de la deuxième connexion mâle-femelle étant décalés mutuellement dans au moins une direction sensiblement orthogonale à un plan reliant lesdits axes d'insertion, de manière à fixer l'orientation relative du modèle par rapport au support de pièce. Afin de mieux bloquer le modèle par rapport au support de pièce, l'arbre de coulée peut comprendre une autre connexion du modèle au support de pièce, opposée à la première connexion mâle-femelle dans la direction d'un axe d'insertion du pion dans l'orifice de ladite première connexion mâle-femelle. Cette autre connexion peut être une simple connexion collée, quoiqu'elle puisse comprendre aussi des repères physiques pour assurer le positionnement et l'orientation du modèle par rapport au support de pièce. Ledit support de pièce peut comprendre un distributeur destiné à 35 conformer au moins un canal de coulée dans un moule, ladite première connexion mâle-femelle reliant ledit modèle audit distributeur. En outre, l'arbre de coulée peut comprendre une pluralité de modèles reliés en grappe au support de pièce. La présente divulgation se rapporte aussi à un procédé d'assemblage d'un arbre de coulée pour fonderie à modèle perdu, comprenant au moins les étapes d'insertion au moins partielle d'au moins un pion dans au moins un orifice correspondant, de manière à créer au moins une première connexion mâle-femelle entre au moins un modèle et un support de pièce, infiltration d'un matériau fusible à l'état liquide entre au moins une surface extérieure dudit pion et une surface intérieure dudit orifice dans la première connexion mâle-femelle, et solidification du matériau fusible infiltré entre la surface extérieure du pion et la surface intérieure de l'orifice de manière à former une pellicule de matériau fusible intercalée au moins entre une surface externe du pion et une surface interne de l'orifice pour consolider la première connexion mâle-femelle. En particulier, l'étape d'infiltration peut être effectuée en plongeant au moins la première connexion mâle-femelle dans un bain dudit matériau fusible à l'état liquide. Par ce procédé, dit « dip sealing » en anglais, la connexion mâle-femelle peut être rapidement consolidée de manière facilement automatisable. La présente divulgation se rapporte aussi à un procédé de production d'un moule de fonderie, comprenant l'assemblage d'un arbre de coulée suivant le procédé d'assemblage susmentionné, l'enrobage dudit arbre de coulée dans un matériau réfractaire pour former le moule, et l'évacuation de l'arbre de coulée de l'intérieur du moule. En particulier, l'arbre de coulée peut être en matériau fusible à température inférieure audit matériau réfractaire et être évacué du moule à l'état liquide. En outre, l'enrobage peut être mis en oeuvre en trempant l'arbre de coulée dans une barbotine, saupoudrant l'arbre de coulée avec un sable réfractaire afin de former une carapace autour de l'arbre de coulée, et frittant cette carapace afin de la consolider. Plusieurs trempages et saupoudrages successifs peuvent être envisagés afin d'obtenir une carapace d'une épaisseur suffisante avant son frittage. La présente divulgation se rapporte aussi à un procédé de fonderie comprenant la production d'un moule de fonderie suivant le procédé de production susmentionné, la coulée d'un matériau métallique en fusion dans l'intérieur dudit moule, la solidification du matériau métallique dans le moule, et le décochage du moule. Brève description des dessins L'invention sera bien comprise et ses avantages apparaîtront mieux, à la lecture de la description détaillée qui suit, de modes de réalisation représentés à titre d'exemples non limitatifs. La description se réfère aux dessins annexés sur lesquels : - la figure 1 illustre schématiquement en perspective un arbre de coulée suivant un mode de réalisation ; - la figure 2 est une vue en coupe de deux connexions mâle-femelle adjacentes reliant un modèle à un distributeur dans l'arbre de coulée de la figure 1 ; - la figure 3 illustré schématiquement une première étape d'assemblage de l'arbre de coulée de la figure 1; - la figure 4 illustre schématiquement en perspective une deuxième étape d'assemblage de l'arbre de coulée de la figure 1; - la figure 5 illustre le distributeur de l'arbre de coulée de la figure 1, avec les orifices correspondant auxdites connexions mâle- femelle ; - la figure 6 est une vue de détail d'un des modèles intégrés dans l'arbre de coulée de la figure 1, illustrant en particulier deux pions correspondant auxdites connexions mâle-femelle ; - la figure 7 illustre schématiquement en perspective une troisième étape d'assemblage de l'arbre de coulée de la figure 1 ; - la figure 8 illustre l'insertion des pions dans les orifices correspondants pour former lesdites connexions mâle-femelle ; - les figures 9A et 9B illustrent deux arrangement alternatifs pour les connexions mâle-femelle entre chaque modèle et le support de pièce - la figure 10 illustre l'insertion d'une extrémité inférieure du modèle dans une concavité dans une base d'un support de pièce ; - la figure 11 illustre schématiquement en perspective une quatrième étape d'assemblage de l'arbre de coulée de la figure 1; - la figure 12 illustre schématiquement une cinquième étape d'assemblage de l'arbre de coulée de la figure 1; - la figure 13 illustre schématiquement une sixième étape d'assemblage de l'arbre de coulée de la figure 1; - la figure 14 illustre schématiquement en perspective une septième étape d'assemblage de l'arbre de coulée de la figure 1; - la figure 15 schématiquement en perspective une septième étape d'assemblage de l'arbre de coulée de la figure 1; - la figure 16 illustre schématiquement l'infiltration d'une pellicule liquide dans les interstices d'une des connexions mâle-femelle ; - la figure 17 illustre schématiquement en perspective une huitième étape d'assemblage de l'arbre de coulée de la figure 1; et - la figure 18 illustre un moule-carapace formé autour de l'arbre de coulée de la figure 1. Description détaillée de l'invention La figure 1. illustre un arbre de coulée 1 suivant un mode de réalisation de l'invention. Cet arbre de coulée 1, réalisé en matériau fusible à point de fusion comparativement peu élevé, notamment cire ou résine, est destiné à former les cavités internes d'un moule de fonderie obtenu par le procédé dit à cire perdue ou modèle perdu, dans lequel l'arbre de coulée est d'abord enrobé de matériau réfractaire pour former le moule, et ensuite évacué à l'état liquide de l'intérieur du moule. L'arbre de coulée 1 illustré comprend ainsi une pluralité de modèles 2 arrangés en grappe autour d'un descendant 3 soutenu par une base 4 et une rehausse 5 et couronné par un distributeur 6 en forme de couronne et un godet 7. Ensemble, la rehausse 5, la base 4, le descendant 3, le distributeur 6 et le godet 7 forment un support de pièces 8 pour les modèles 2, qui reproduisent chacun la forme d'une pièce de fonderie à produire. Dans le cas illustré, les modèles 2 reproduisent ainsi la forme d'aubes de turbomachine, quoique d'autres applications soient également envisageables. Le distributeur 6 est destiné à conformer dans le moule les canaux de coulée pour amener le métal en fusion aux cavités de moulage conformés par les modèles 2, à partir d'un entonnoir conformé par le godet 7. Chacun des éléments de l'arbre de coulée 1 peut être produit séparément, par exemple par moulage-injection. Pour produire ces éléments, et notamment ceux du support de pièces 8, il est par ailleurs envisageable d'utiliser un matériau recyclé, provenant de l'évacuation de moules produits précédemment. Il est néanmoins important d'assurer un positionnement précis des éléments dans l'arbre de coulée 1, surtout en vue de la mise en oeuvre de procédés de fonderie délicats, comme la fonderie monocristalline. Ainsi, dans l'arbre de coulée 1 illustré sur la figure 1, chaque modèle 2 est relié au distributeur 6 par une paire de connexions mâle-femelle 9, 10. Comme illustré sur la figure 2, chacune de ces connexions mâle-femelle 9,10 comprend un pion 11,12 et un orifice 13, 14, dans lequel ledit pion 11, 12 est reçu. Dans ce mode de réalisation, afin de faciliter l'insertion des pions 11, 12 dans les orifices 13,14 correspondants, chaque pion 11, 12 présente une surface externe 11a,12a tronconique et convergeant dans le sens d'insertion des pions, et chaque orifice 13,14 présente aussi une surface interne 13a,14a également tronconique et convergeant dans le sens d'insertion des pions. Suivant notamment les possibilités de fabrication de ces éléments, d'autres formes convergentes, par exemple étagées, peuvent être considérées alternativement ou en complément à ces formes tronconiques. Par ailleurs, dans chacune des connexions mâle-femelle 9,10 une pellicule 15 de matériau fusible est intercalée entre la surface externe 11a,12a du pion 11,12 et la surface interne 13a,14a de l'orifice 13,14. Cette pellicule 15, adhérant tant à la surface externe du pion 11,12 comme à la surface interne de l'orifice 13,14 consolide chaque connexion mâle-femelle 9,10. La figure 3 illustre une première étape d'assemblage de l'arbre de coulée 1, dans laquelle on joint le descendant 3 à la base 4. Comme l'on peut apprécier sur cette figure, la base 4 comprend des soutiens 16 individuels et surélevés pour chaque modèle 2, chacun de ces soutiens 16 présentant à son sommet une concavité 17 avec un contour complémentaire de celui de l'extrémité inférieure de chaque modèle 2. Ainsi, cette concavité 17 est destinée à faciliter le positionnement et orientation corrects des modèles 2 dans l'arbre de coulée 1. La figure 4 illustre une deuxième étape d'assemblage de l'arbre de coulée 1, dans laquelle le distributeur 6 est placé sur le descendant 3. Une tige centrale 18 verticalement en saillie par rapport au descendant 3 permet de fixer horizontalement le distributeur 6 par rapport au descendant 3, tout en continuant à permettre un certain débattement vertical. Comme illustré sur la figure 5, dans ce mode de réalisation les orifices 13,14 des connexions mâle-femelle 9,10 sont des orifices formés dans le distributeur 6 et le traversant verticalement. Ainsi, les pions 11, 12 complémentaires seront formés sur les modèles 2, comme illustré sur la figure 6. Toutefois, il est également envisageable d'inverser cet arrangement, bien pour une seule des connexions mâle-femelle, bien pour les deux. Comme l'on peut voir en particulier sur la figure 6, dans ce mode de réalisation les modèles 2 sont destinés à la production d'aubes de turbomachine et reproduisent donc la forme de ces aubes. Toutefois, il est aussi envisageable d'utiliser un arbre de coulée et un procédé d'assemblage suivant l'invention dans la production d'autres pièces, et la forme des modèles serait adaptée en conséquence. Dans ce mode de réalisation chaque modèle 2 est orienté vers le bas, avec donc une extrémité inférieure 2a en forme de tête d'aube, et une extrémité supérieure 2b en forme de pied d'aube, sur laquelle sont intégrés les pions 11, 12, orientés suivant des axes d'insertion Z1,Z2 sensiblement parallèles et décalés l'un par rapport à l'autre en une direction X orthogonale. La surface externe 11a du pion 11 de la première connexion mâle-femelle 9 présente quatre protubérances 11b,11c,11d et 11e orientées sur des différents axes radiaux par rapport à l'axe d'insertion Z1. Chacune de ces protubérances 11b à 11e est en forme de calotte sphérique, quoique d'autres formes soient également envisageables. D'autre part, la surface externe 12a du pion 12 de la deuxième connexion mâle-femelle 10 présente deux protubérances 12b, 12c orientées en sens opposés sur un axe Y2 orthogonal à l'axe d'insertion Z2 et à la direction X de décalage des deux axes d'insertion Z1, Z2. La figure 7 illustre schématiquement la mise en place d'un premier modèle 2 entre la base 4 et le distributeur 6. Lors de cette mise en place, avec le modèle d'abord légèrement incliné, on insère les pions 11, 12 dans les orifices 13, 14 suivant les axes d'insertion Z1, Z2, comme illustré sur la figure 8. Lors de cette insertion, les protubérances 11b,11c,11d et 11d et 12b et 12c vont former des points de contact direct des surfaces externes 11a,12a des pions 11,12 avec les surfaces internes 13a,14a des orifices 13, 14, de manière à maintenir ailleurs un écart radial entre les surfaces externes 11a,12a des pions 11,12 et les surfaces internes 13a,14a des orifices 13, 14, tout en maintenant un positionnement et orientation relatifs précis de chaque modèle 2 par rapport au distributeur 6. Cet écart radial est à son tour destiné à être au moins partiellement comblé par l'infiltration d'un matériau fusible à l'état liquide lors d'une étape subséquente, formant ainsi la pellicule 15. Bien que dans le mode de réalisation illustré toutes ces protubérances soient formées sur les surfaces externes des pions, il est également envisageable, alternativement ou en complément à celles-ci, de former des points de contact avec des protubérances radiales sur les surfaces internes 13a,14a des orifices 13, 14. Par ailleurs, le nombre de protubérances peut aussi varier : ainsi, on peut déjà obtenir un positionnement précis du premier pion 11 avec seulement trois protubérances radiales 11b,11c,11d, comme illustré sur la figure 9A, ou même un positionnement et orientation précis du modèle 2 par rapport au distributeur 6 avec seulement deux protubérances radiales 11b,11c sur le premier pion 11 et une seule protubérance radiale 12b sur le deuxième pion 12, comme illustré sur la figure 9B, pour autant que les points de contact ne soient pas alignés sur un plan reliant les axes d'insertion Z1,Z2 ou parallèle à celui-ci. Après l'insertion des pions 11,12 dans les orifices 13,14, le modèle 2 est basculé vers la verticale tout en le soulevant légèrement jusqu'à aligner son extrémité inférieure 2a avec la concavité 17 sur le support 16 pour l'y insérer, comme illustré sur la figure 10. Le reste des modèles 2 est ensuite inséré successivement et de manière analogue entre la base 4 et le distributeur 6, comme illustré sur la figure 11. Les concavités 17 dans les soutiens 16 sur la base 4 étant sensiblement moins profondes que les pions 11,12 et les orifices 13,14 sur le distributeur 6, il est possible de limiter le déplacement vertical du distributeur 6 lors du basculement de chaque modèle 2 vers la verticale après insertion de ses pions 11,12 dans les orifices 13,14 correspondants, de manière à éviter que les pions 11, 12 des modèles 2 déjà installés ressortent des autres orifices 13,14. Après installation de l'ensemble des modèles 2 en grappe autour du descendant 3, on peut procéder à la vérification de leur alignement avec un calibre 19, comme illustré sur la figure 12. Une fois que cet alignement est bien vérifié, le distributeur 6 peut être bloqué en le collant au descendant 3, et les extrémités inférieures des modèles 2 peuvent également être collées à leurs soutiens 16 respectifs sur la base 4, comme illustré sur la figure 13. On procède ensuite au positionnement du godet 7 sur le distributeur 6, comme illustré sur la figure 14, et au renversement de l'ensemble pour plonger l'ensemble, jusqu'aux modèles 2, dans un bain de matériau fusible à l'état liquide, comme illustré sur la figure 15. Ce matériau fusible présente un point de fusion inférieur à celui des éléments plongés dans celui-ci, et peut notamment être une cire à l'état liquide. Le bain liquide peut ainsi être maintenu à une température inférieure au point de fusion des éléments brièvement plongés dans celui-ci, de manière à empêcher leur fusion même partielle. Pendant ce bain, le matériau liquide du bain pénètre dans les interstices entre les éléments plongés, et notamment dans les interstices entre surfaces extérieures 11a,12a des pions 11,12 et surfaces intérieures 13a,14a des orifices 13,14, comme illustré sur la figure 16. Après le retrait de ce bain liquide de l'arbre de coulée 1 en cours d'assemblage, une partie du matériau liquide du bain reste adhérée aux surfaces exposées ayant été plongées dans le bain, se refroidit et solidifie, formant une pellicule 15 solide autour de ces surfaces exposées et dans les interstices entre les éléments qui ont été plongés, y compris entre les surfaces externes 11a,12a des pions 11,12 et les surfaces internes 13a,14a des orifices 13,14 correspondants, de manière à consolider chaque connexion mâle-femelle 9,10 entre modèles 2 et distributeur 6. Les interstices entre le distributeur 6 et les modèles 2, le descendant 3 et le godet 7 sont aussi au moins partiellement comblés par cette pellicule 15, qui contribue donc aussi de cette manière à consolider l'arbre de coulée 1 en cours d'assemblage. Ce procédé d'assemblage est finalisé en collant la rehausse 5 sous la base 4, comme illustré sur la figure 17, pour obtenir l'arbre de coulée 1 tel qu'illustré sur la figure 1. Cet arbre de coulée 1 peut ensuite servir à produire un moule carapace 20 comme celui illustré sur la figure 18. Pour cela, on répète 3018 710 12 d'abord plusieurs fois une séquence comprenant un trempage de l'arbre de coulée 1 dans une barbotine et saupoudrage subséquent de l'arbre de coulée avec du sable réfractaire. Ensuite, on procède au frittage de la carapace de sable réfractaire et barbotine ainsi formée par cuisson dans 5 un four. Le matériau fusible formant l'arbre de coulée 1 fondant sous les hautes températures dans le four, il peut être facilement évacué à l'état liquide du moule carapace 20 ainsi crée. Dans ce moule carapace 20, les modèles 2 créent des cavités de moulage 21, le godet 7 un entonnoir de coulée 22, et le distributeur 6 des 10 canaux de coulée 23 reliant l'entonnoir 22 aux cavités 21. Le moule 20 peut donc être utilisé dans un procédé de fonderie comprenant une étape de coulée d'un matériau métallique en fusion dans l'intérieur du moule 20, dans laquelle le matériau métallique en fusion remplit les cavités 21 à travers l'entonnoir 22 et les canaux 23, suivie d'une étape de solidification 15 du matériau métallique dans le moule 20, solidification pouvant être dirigée pour obtenir par exemple des pièces monocristallines. Finalement, le moule 20, naturellement friable, peut être décoché pour libérer les pièces ainsi formées au sein des cavités de moulage 21, et dont la forme reproduira celle des modèles 2. 20 Quoique la présente invention ait été décrite en se référant à des exemples de réalisation spécifiques, il est évident que des différentes modifications et changements peuvent être effectués sur ces exemples sans sortir de la portée générale de l'invention telle que définie par les revendications. En outre, des caractéristiques individuelles des différents 25 modes de réalisation évoqués peuvent être combinées dans des modes de réalisation additionnels. Par conséquent, la description et les dessins doivent être considérés dans un sens illustratif plutôt que restrictif. 30 REVENDICATIONS1. Arbre de coulée (1) pour fonderie à modèle perdu, incluant au moins un support de pièce (8), au moins un modèle (2), et au moins une première connexion mâle-femelle (9) reliant ledit modèle (2) au support de pièce (8), ladite première connexion mâle-femelle (9) comprenant un orifice (13), un pion (11) au moins partiellement inséré à l'intérieur de l'orifice (13), et une pellicule (15) de matériau fusible intercalée au moins entre une surface externe (11a) du pion (11) et une surface interne (13a) de l'orifice (13). 2. Arbre de coulée (1) suivant la revendication 1, dans lequel ladite première connexion mâle-femelle (9) présente au moins deux points de contact direct de la surface externe (11a) du pion (11) avec la surface interne (13a) de l'orifice (13), mutuellement décalés dans au moins une direction sensiblement orthogonale à un axe d'insertion (Z1) du pion (11) dans l'orifice (13). 3. Arbre de coulée (1) suivant la revendication 2, dans lequel au moins un desdits points de contact est formé par une protubérance (11b,11c,11d,11e), radiale par rapport audit axe d'insertion (Z1), sur la surface externe du pion (11) et/ou la surface interne de l'orifice (13). 4. Arbre de coulée (1) suivant l'une quelconque des revendications 1 à 3, comprenant en outre une deuxième connexion mâle-femelle (10) reliant ledit modèle (2) au support de pièce (8), et comprenant aussi un orifice (14), un pion (12) au moins partiellement inséré à l'intérieur de l'orifice (14), et une pellicule (15) de matériau fusible intercalée entre une surface externe (12a) du pion (12) et une surface interne (14a) de l'orifice (14), lesdites première et deuxième connexions mâle-femelle (9,10) présentant des axes d'insertion (Z1,Z2) des pions (11,12) dans les orifices (13,14) respectifs qui sont sensiblement parallèles et décalés l'un par rapport à l'autre dans une direction (X) orthogonale auxdits axes d'insertion (Z1,Z2). 5. Arbre de coulée (1) suivant la revendication 4, dans lequel ladite première connexion mâle-femelle (9) présente au moins deux points de contact direct de la surface externe (11a) du pion (11) avec la surface interne (13a) de l'orifice (13), mutuellement décalés dans au moins une première direction sensiblement orthogonale aux axes d'insertion (Z1,Z2)des pions (11,12) dans les orifices (13,14), et ladite deuxième connexion mâle-femelle (10) présente au moins un point de contact direct de la surface externe (13a) de l'orifice (13) avec la surface interne (14a) de l'orifice (14), ledit point de contact de la deuxième connexion mâle-femelle (10) étant décalé par rapport auxdits points de contact de la première connexion mâle-femelle (9) dans au moins une deuxième direction sensiblement orthogonale à la première direction et aux axes d'insertion (Z1,Z2) des pions (11,12) dans les orifices (13,14). 6. Arbre de coulée (1) suivant la revendication 4, dans lequel ladite première connexion mâle-femelle (9) présente au moins trois points de contact direct de la surface externe (11a) du pion (11) avec la surface interne (13a) de l'orifice (13), et ladite deuxième connexion mâle-femelle (10) présente deux points de contact direct de la surface externe (12a) du pion (12) avec la surface interne (14a) de l'orifice (14), lesdits deux points de contact de la deuxième connexion mâle-femelle (10) étant décalés mutuellement dans au moins une direction (Y2) sensiblement orthogonale à un plan reliant lesdits axes d'insertion (Z1,Z2). 7. Arbre de coulée (1) suivant l'une quelconque des revendications 1 à 6, comprenant une autre connexion du modèle (2) au support de pièce (8), opposée à la première connexion mâle-femelle (9) dans la direction d'un axe d'insertion (Z1) du pion (11) dans l'orifice (13) de ladite première connexion mâle-femelle (9). 8. Arbre de coulée (1) suivant l'une quelconque des revendications 1 à 7, dans lequel ledit support de pièce (8) comprend un distributeur (6) destiné à conformer au moins un canal de coulée (23) dans un moule (20), ladite première connexion mâle-femelle (9) reliant ledit modèle (2) audit distributeur (6). 9. Arbre de coulée (1) suivant l'une quelconque des revendications 1 à 8, comprenant une pluralité de modèles (2) reliés en grappe au support de pièce (8). 10. Procédé d'assemblage d'un arbre de coulée (1) pour fonderie à modèle perdu, comprenant au moins les étapes suivantes : insertion au moins partielle d'au moins un pion (11) dans au moins un orifice (13) correspondant, de manière à créer au moins une 35 première connexion mâle-femelle (9) entre au moins un modèle (2) et un support de pièce (8) ;infiltration d'un matériau fusible à l'état liquide entre au moins une surface extérieure (11a) dudit pion (11) et une surface intérieure (13a) dudit orifice (13) dans la première connexion mâle-femelle (9) ; solidification du matériau fusible infiltré entre la surface extérieure du pion et la surface intérieure de l'orifice de manière à former une pellicule (15) de matériau fusible intercalée au moins entre une surface externe (11a) du pion (11) et une surface interne (13a) de l'orifice (13) pour consolider la première connexion mâle-femelle (9). 11. Procédé d'assemblage suivant la revendication 10, dans lequel l'étape d'infiltration est effectuée en plongeant au moins la première connexion mâle-femelle (9) dans un bain dudit matériau fusible à l'état liquide. 12. Procédé de production d'un moule de fonderie (20), comprenant les étapes suivantes : assemblage d'un arbre de coulée (1) suivant le procédé des revendications 10 ou 11 ; enrobage dudit arbre de coulée dans un matériau réfractaire pour former le moule ; et évacuation de l'arbre de coulée (1) de l'intérieur du moule (20). 13. Procédé de production d'un moule de fonderie suivant la revendication 12, dans lequel ledit arbre de coulée (1) est en matériau fusible à température inférieure audit matériau réfractaire et est évacué du moule (20) à l'état liquide. 14. Procédé de production d'un moule de fonderie (20) suivant l'une quelconque des revendications 12 ou 13, dans lequel ladite étape d'enrobage est mise en oeuvre en trempant l'arbre de coulée (1) dans une barbotine, saupoudrant l'arbre de coulée (1) avec un sable réfractaire afin de former une carapace autour de l'arbre de coulée, et frittant cette carapace afin de la consolider. 15. Procédé de fonderie comprenant au moins les étapes suivantes : production d'un moule de fonderie (20) suivant le procédé de l'une quelconque des revendications 12 à 14; coulée d'un matériau métallique en fusion dans l'intérieur dudit moule (20) ; solidification du matériau métallique dans le moule (20) ; etdécochage du moule (20).